본 발명은, 공정 단계 i.) 이산화규소 과립을 제공하는 단계, ⅱ.) 오븐에서 상기 이산화규소 과립으로부터 유리 용융물을 제조하는 단계, 및 ⅲ.) 상기 유리 용융물의 적어도 일부로부터 석영 유리체를 제조하는 단계를 포함하고, 여기서, 상기 오븐은 행잉 소결 도가니를 포함하는, 석영 유리체의 제조를 위한 공정에 관한 것이다. 본 발명은 또한 상기 공정에 의해 얻을 수 있는 석영 유리체에 관한 것이다. 본 발명은 또한 광 가이드, 발광체 및 성형체에 관한 것으로, 이들 각각은 상기 석영 유리체의 추가 가공 단계에 의해 얻을 수 있다.
The invention relates to a process for the preparation of a quartz glass body comprising the process steps i.) Providing a silicon dioxide granulate, ii.) Making a glass melt from the silicon dioxide granulate in an oven, and iii.) Making a quartz glass body from at least a part of the glass melt, wherein the oven comprises a hanging sinter crucible. The invention also relates to a quartz glass body which is obtainable by this process. The invention further relates to a light guide, an illuminant and a formed body which are each obtainable by further processing the quartz glass body.